(57)【要約】【課題】残光輝度、残光時間、耐磨耗性、耐衝撃性、耐光性を向上させた蓄光標識板を提供することを目的とする。【解決手段】白色ウレタン層１と、透明無黄変ウレタン材に蓄光材を混合して成形された混合層２と、マーキング層３と、透明無黄変ウレタン層４と、を順に積層させる。混合層２は、注型法により成形することにより、厚みを０．５〜２ｍｍとする。【選択図】図１
0003121034.tif 000002
【実用新案登録請求の範囲】
【請求項１】
ウレタン材に無機系白色顔料を混合して成形された白色ウレタン層と、
透明無黄変ウレタン材に蓄光材を混合して成形された混合層と、
表示用のマーキング層と、
透明無黄変ウレタン材により構成される透明無黄変ウレタン層と、
を備え、
前記白色ウレタン層、前記混合層、前記マーキング層、及び前記透明無黄変ウレタン層が順に積層されていることを特徴とする蓄光標識板。
【請求項２】
前記透明無黄変ウレタン層を覆うように、透明の樹脂補強層がさらに積層されていることを特徴とする請求項１に記載の蓄光標識板。
【請求項３】
前記混合層の厚みが０．５〜２ｍｍであることを特徴とする請求項１又は２に記載の蓄光標識板。
【請求項４】
前記混合層は、注型法により成形されたことを特徴とする請求項１〜３のいずれかに記載の蓄光標識板。
【考案の詳細な説明】
【技術分野】
【０００１】
本考案は、蓄光標識板に関するものである。
【背景技術】
【０００２】
図４は、従来の標識１００を示す概略図である。
【０００３】
室内用の非常口標識や消火器表示用として、図４に示すような構造の蓄光材入りの標識１００が一般に市販されているが、近年、大規模店舗、イベント会場、地下鉄における自然災害及びテロ発生時のライフライン停止時、暗闇において被災者を安全に誘導可能とする蓄光材入りの標識が望まれている。
【考案の開示】
【考案が解決しようとする課題】
【０００４】
望まれる標識の仕様は、ライフライン停止時の暗闇において明るくはっきり物体を確認できる明るさ（５ｍｃｄ／ｍ２以上）が１２０分以上持続可能で、どの場所（地下通路の路面等の通行人に踏まれる場所）でも設置可能な蓄光材入りの製品である。
【０００５】
しかしながら、図４に示すような、一般に市販されている蓄光材入りの標識１００は、明るくはっきり物体を確認できる明るさ（５ｍｃｄ／ｍ２以上）が１０〜６０分程度である。残光輝度、時間に対しては、蓄光材の選定により向上が可能である（近年、高い残光輝度、残光時間の蓄光材が開発されている）が、従来品においては限界があった。
【０００６】
また、標識１００は、透明保護層１０３の上にマーキング層１０４が設けられていることから、路面等の耐磨耗性が必要な箇所に不向きな構造となっている。これは、透明保護層１０３の上にマーキング層１０４が両面粘着テープで接着されており、接着力が小さいために、マーキング層１０４が剥がれてしまうことが懸念されるためである。
【０００７】
また、透明保護層１０３の材質として、透明塩化ビニルが一般に使用されるが、耐光性が乏しく日中直射日光が当たる連絡通路の標識に使用できないことが懸念される。
【０００８】
また、蓄光材層１０２においては、接着材と蓄光材とを混合しているが、一般的に、耐光性が良好な接着材が少なく、黄変により蓄光機能が著しく低下してしまう。
【０００９】
本考案は上記したような事情に鑑みてなされたものであり、残光輝度、残光時間、耐磨耗性、耐衝撃性、耐光性を向上させた蓄光標識板を提供することを目的とする。
【課題を解決するための手段】
【００１０】
上記目的を達成するために本考案に係る蓄光標識板にあっては、
ウレタン材に無機系白色顔料を混合して成形された白色ウレタン層と、
透明無黄変ウレタン材に蓄光材を混合して成形された混合層と、
表示用のマーキング層と、
透明無黄変ウレタン材により構成される透明無黄変ウレタン層と、
を備え、
前記白色ウレタン層、前記混合層、前記マーキング層、及び前記透明無黄変ウレタン層が順に積層されていることを特徴とする。
【００１１】
これにより、従来よりも混合層に厚みを持たせることができるので、残光輝度、時間を
向上させることができる。また、表層（透明無黄変ウレタン層）と混合層を、耐磨耗性、耐衝撃性、耐光性のある透明無黄変ウレタン材により構成することにより、耐磨耗性、耐衝撃性、耐光性を向上させることができる。
【００１２】
また、前記透明無黄変ウレタン層を覆うように、透明の樹脂補強層がさらに積層されていると好ましい。樹脂補強層は、例えばポリカーボネートにより構成されると好ましい。
【００１３】
また、前記混合層の厚みが０．５〜２ｍｍであると好ましい。
【００１４】
また、前記混合層は、注型法により成形されると好ましい。
【考案の効果】
【００１５】
本考案によれば、残光輝度、残光時間、耐磨耗性、耐衝撃性、耐光性を向上させた蓄光標識板を提供することが可能となる。
【考案を実施するための最良の形態】
【００１６】
以下に図面を参照して、この考案を実施するための最良の形態を例示的に詳しく説明する。ただし、この実施の形態に記載されている構成部品の寸法、材質、形状それらの相対配置などは、考案が適用される装置の構成や各種条件により適宜変更されるべきものであり、この考案の範囲を以下の実施の形態に限定する趣旨のものではない。
【実施例１】
【００１７】
図１は、本考案の実施例１に係る蓄光標識板１０を示す概略断面図である。
【００１８】
本実施例に係る蓄光標識板１０は、図１に示すように、白色ウレタン層１と、
透明無黄変ウレタン材と蓄光材との混合層２と、マーキング層３と、透明無黄変ウレタン層４とが、順に積層されることにより構成されている。
【００１９】
ここで、マーキング層３は、「避難口→」，「非常口」や「消火器」等を表示するためのものである。
【００２０】
また、蓄光標識板１０においては、透明無黄変ウレタン層４側が表面となる。すなわち、蓄光標識板１０においては、図１に示す矢印方向に向かって発光することとなる。
【００２１】
以下に、本実施例に係る蓄光標識板１０の製造方法について説明する。
【００２２】
白色ウレタン層１は、白色顔料を非常に多く含む層であって、無黄変ウレタン材に、無機物としての無機系白色顔料を混合して注型法により成形されるものである。
【００２３】
混合層２は、注型透明無黄変ウレタン材に蓄光材を混合して注型法により成形されるものであって、後述のように、注型法により白色ウレタン層１とともに成形される。
【００２４】
マーキング層３は、ＰＥＴ（ポリエチレンテレフタレート）に「避難口→」等の表示が示された（印された、描かれた）、約０．０１〜０．１ｍｍの厚さのシート状のものである。
【００２５】
透明無黄変ウレタン層４は、接着用透明無黄変ウレタン材により構成される。接着用透明無黄変ウレタン材は、プレス法（温度８０〜１４０℃、圧力０．１〜２ＭＰａ）によりプラスチック（ＰＥＴ、ポリカーボネート樹脂、アクリル樹脂、ウレタン）とプラスチックを強固に接着することができるもので、接着層が無色透明となる。
【００２６】
そして、以下のような成形が行われることにより蓄光標識板１０が得られる。
【００２７】
まず、白色ウレタン層１及び混合層２の成形は、白色顔料を含むウレタン注型材を型に流し、当該材が硬化後、当該材の反応基（イソシアネートの未反応基）が残っている状態で、蓄光材を含むウレタン注型材を流して成形することにより、接着剤を使用せず強固に接合された白色ウレタン層１及び混合層２を成形することができる。なお、この工程で使用するウレタン材は、すべて透明無黄変ウレタン材である。
【００２８】
次に、白色ウレタン層１，混合層２，及びマーキング層３を取り付けたものと、接着用透明無黄変ウレタン材とを型に入れ、プレス法により温度８０〜１４０℃、好ましくは、１００±５℃、圧力０．１〜２ＭＰａ、好ましくは、０．５±０．０５ＭＰａの条件で成形を行う。
【００２９】
ここで、接着用透明無黄変ウレタン材は、ＮＣＯ／ＯＨ＝１．０３〜１．１（ＮＣＯ：イソシアネートの反応基、ＯＨ：ポリオールの高分子体）で熱と圧力によりイソシアネートが反応して熱硬化型接着剤と同様になる。
【００３０】
これにより、透明無黄変ウレタン層４が成形されるとともに、蓄光標識板１０が得られる。
【００３１】
透明無黄変ウレタン層４は、上記成形により、熱と圧力による架橋反応で透明で強固なウレタン材となっており、また、白色ウレタン層１及び混合層２と強固に接合している。
【００３２】
以上のように、本実施例に係る蓄光標識板１０においては、注型透明無黄変ウレタン材に蓄光材を混合して注型法により混合層２を成形させている。これにより、混合層２の厚みを０．５〜２ｍｍ（より好ましくは１ｍｍ）とすることができる。
【００３３】
ここで、図４に示す従来の標識は、白色反射層１０１、蓄光材層１０２、透明保護層１０３、マーキング層１０４から成り、成形において、白色反射層１０１に白色ＰＥＴ、又は、塩化ビニルを使用し、当該層に接着材と混合させた蓄光材を塗布又はコーターにより蓄光材層１０２を成形養生後、透明保護層１０３を成形している。このため、従来品では、蓄光材層１０２の厚みが１ｍｍ以下（一般的には、１００〜５００μｍ）となっている。
【００３４】
残光輝度、時間は、蓄光材量と相関関係にあり、蓄光材量が少ないと残光輝度、時間が減少してしまう。このため、従来の標識では、明るくはっきり物体を確認できる明るさ（５ｍｃｄ／ｍ２以上）が１０〜６０分程度であると考えられる。
【００３５】
本実施例の蓄光標識板１０では、混合層２が０．５〜２ｍｍの厚みを有することにより、輝度が５ｍｃｄ／ｍ２以上で残光時間が１２０分以上持続可能となり、避難路誘導用の蓄光標識板（表示発光体）として好適に適用可能となる。
【００３６】
また、本実施例に係る蓄光標識板１０は、マーキング層３が標識板本体（積層体）の内部に設けられているので、マーキング層３が剥がれてしまうようなことはなく、耐磨耗性、耐衝撃性が向上している。
【００３７】
また、本実施例に係る蓄光標識板１０は、耐磨耗性、耐衝撃性、耐光性のある透明無黄変ウレタン材により構成されることにより、昼間太陽光が当たる場所、耐磨耗性、耐衝撃性が必要な場所（設置部）、例えば路面に設置される避難路等の表示（標識）板として適
用することが可能となる。
【００３８】
ここで、図２は、地下鉄等の通路（連絡通路等）の路面Ｒに設けられた蓄光標識板１０を示す概略図である。図２に示すような路面Ｒに設けられた蓄光標識板１０は、災害等によって照明が消えた時に発光することができる。
【００３９】
本実施例に係る蓄光標識板１０を路面に設けることにより、緊急時に低い姿勢で避難する場合においても、避難路（避難方向）を明確に認識することができる。蓄光標識板１０を路面に設ける場合には、例えば、ウレタン系接着材（コニシ株式会社製ウレタン樹脂系の一液接着剤等）により、路面に設置されるタイルに接着するとよい。
【００４０】
このように、本実施例によれば、残光輝度、残光時間、耐磨耗性、耐衝撃性、耐光性を向上させた蓄光標識板を提供することが可能となる。
【実施例２】
【００４１】
図３は、本考案の実施例２に係る蓄光標識板２０を示す概略断面図である。なお、上述した実施例１に係る蓄光標識板１０と同様の構成部分については同一の符号を付して、その説明は省略する。
【００４２】
本実施例に係る蓄光標識板２０は、図３に示すように、白色ウレタン層１と、透明無黄変ウレタン材と蓄光材との混合層２と、マーキング層３と、透明無黄変ウレタン層１４と、樹脂補強層としてポリカーボネート層（透明なポリカーボネート板）１５とが、順に積層されることにより構成されている。
【００４３】
本実施例においては、実施例１の蓄光標識板１０の構成に対してさらに、表面側にポリカーボネート層１５が積層されたものである。
【００４４】
ここで、本実施例の透明無黄変ウレタン層１４は、透明無黄変ウレタン材と接着材との混合により構成されるもので、ポリカーボネート層１５を接着するための接着材としての機能を有している。
【００４５】
本実施例によれば、表面にポリカーボネート層１５が設けられたことにより、実施例１で説明した効果に加えて、耐磨耗性、耐衝撃性をさらに向上させることが可能となる。
【００４６】
なお、本実施例に係る蓄光標識板２０を路面に設ける場合には、例えば、路面に設置されるタイルに蓄光標識板２０を埋め込むとよい。本実施例のようにポリカーボネート層１５が設けられた場合には、蓄光標識板２０の厚みが２ｍｍ以上となるので、路面のタイルに埋め込んで使用することが好ましい。蓄光標識板の厚みが２ｍｍ以下となるような場合には（実施例１のような場合）、路面のタイルに接着して使用するとよい。
【図面の簡単な説明】
【００４７】
【図１】図１は本考案の実施例１に係る蓄光標識板を示す概略断面図である。
【図２】図２は本考案の実施例１に係る蓄光標識板を示す概略図である。
【図３】図３は本考案の実施例２に係る蓄光標識板を示す概略断面図である。
【図４】図４は従来の標識板を示す概略断面図である。
【符号の説明】
【００４８】
１  白色ウレタン層
２  混合層
３  マーキング層
４  透明無黄変ウレタン層
１０，２０  蓄光標識板
１４  透明無黄変ウレタン層
１５  ポリカーボネート層
【図１】
0003121034.tif 000003
【図２】
0003121034.tif 000004
【図３】
0003121034.tif 000005
【図４】
0003121034.tif 000006